(57)【要約】【課題】フッ素および重金属を含有する廃水の処理方法について、フッ素が液中に多く残留し、また銅やヒ素を十分に除去することができず、汚泥量が多いと云う従来の課題を解決し、フッ素量の少ない石膏を回収でき、汚泥量が少ない処理方法を提供する。【解決手段】フッ素および重金属を含有する酸性廃液にアルミニウムを溶解するアルミニウム溶解工程、重金属還元澱物の分離後に、ｐＨ４以下の液性下でカルシウム化合物を添加して石膏を生成させて分離する石膏回収工程、石膏分離後に、アルカリを添加しｐＨ５.５〜９.５に調整して澱物量を抑制しつつアルミニウムおよびフッ素を含む澱物を生成させて分離するアルミニウムおよびフッ素除去工程、アルミニウムとフッ素の除去後に、アルカリを添加してｐＨ９.５〜１１.８に調整して重金属水酸化物の中和澱物を生成させて分離する中和工程を有することを特徴とする廃液の処理方法。【選択図】図１
2019115883.tif 000002
【特許請求の範囲】
【請求項１】
フッ素および重金属を含有する酸性廃液から低フッ素量の石膏を回収して重金属を除去する処理方法であって、上記廃水にアルミニウムを溶解して液中のフッ素をフルオロアルミン酸イオンにして安定に溶存させると共に重金属の還元澱物を生成させて分離するアルミニウム溶解工程、重金属還元澱物の分離後に、ｐＨ４以下の液性下でカルシウム化合物を添加して石膏を生成させて分離する石膏回収工程、石膏分離後に、アルカリを添加し、ｐＨ５.５〜９.５に調整して澱物量を抑制しつつアルミニウムおよびフッ素を含む澱物を生成させて分離するアルミニウムおよびフッ素除去工程、アルミニウムとフッ素の除去後に、さらにアルカリを添加してｐＨ９.５〜１１.８に調整して重金属水酸化物の中和澱物を生成させて分離する中和工程を有することを特徴とする廃液の処理方法。
【請求項２】
アルミニウムおよびフッ素除去工程において、液性をｐＨ５.５〜７.０に調整して澱物量を抑制すると共にヒ素および亜鉛の澱物化を抑制してフッ素とアルミニウムを沈澱させる請求項１に記載する廃液の処理方法。
【請求項３】
フッ素および重金属を含有する強酸性廃液が非鉄金属製錬所の廃水である請求項１または請求項２に記載する廃液の処理方法。
【発明の詳細な説明】
【背景技術】
【０００１】
本発明は、非鉄金属製錬所廃水のように、硫酸、フッ素、塩素に加えて、銅、ヒ素、および亜鉛などの重金属を含有する酸性廃水から、フッ素量の少ない石膏を回収し、さらに残液から該重金属を低コストで十分に除去する廃水の処理方法である。
【０００２】
非鉄金属製錬所の廃水には硫酸、フッ素、塩素に加えて、銅、ヒ素、および亜鉛などの重金属が多く含まれており、この廃水を系外に放出には、排水規制に適合するよう、これらの重金属を十分に除去する必要がある。また、一般に該廃水は硫酸イオンを含む強酸性廃水であるのでカルシウム化合物を添加して中和処理されていることが多いが、この中和処理によって生じる石膏を回収して再利用することが期待されている。
【０００３】
非鉄金属製錬所廃水などの処理方法として以下の方法が知られている。
（イ）銅製錬で発生する廃酸に硫化剤を混合して重金属を硫化し、得られた硫化澱物を含む１次スラリーと１次清澄液とに分離する１次硫化工程と、１次清澄液に中和剤を混合して硫酸を石膏とし、固液分離して石膏終液を得る石膏製造工程と、石膏終液に硫化剤を混合して重金属を硫化し、得られた硫化澱物を含む２次スラリーと２次清澄液とに分離する２次硫化工程とを備え、２次硫化工程において２次清澄液を分離した２次スラリーを１次硫化工程に繰り返し、廃酸と混合する廃酸の処理方法（特許文献１：特許第６２０６２８７号公報）。
【０００４】
（ロ）非鉄製錬において発生する排ガスから得た廃酸に、Ｃａを含むアルカリ剤を加えて該廃酸を中和し、この中和処理で生じた石膏に含まれるフッ素を水または硫酸を用いて洗浄する廃酸石膏の製造方法（特許文献２：特開２０１７−１０５６５１号公報）。
（ハ）フッ素を含む廃硫酸に該廃硫酸に含まれるフッ素量の０.５倍以上のアルミニウムを添加した後にアルカリ剤でｐＨ５.６以下に中和する廃硫酸の処理方法（特許文献３：特公昭５３−３４１１９号公報）。
（ニ）フッ素、セレン又はこれらの化合物のいずれか１種以上を含む廃水にアルミニウム塩を添加して凝集フロックを形成させた後に沈殿分離を行い、分離した上澄水に液体キレート剤を加えて反応させ、さらに該反応液にアルミニウム塩を添加して固形物を凝集させた後に固液分離する廃水の処理方法（特許文献４：特開９−１９２６７５号公報）。
【先行技術文献】
【特許文献】
【０００５】
【特許文献１】特許第６２０６２８７号公報
【特許文献２】特開２０１７−１０５６５１号公報
【特許文献３】特公昭５９−３４６４４号公報
【特許文献４】特開９−１９２６７５号公報
【発明の概要】
【発明が解決しようとする課題】
【０００６】
特許文献１の処理方法では、硫化剤によって溶存重金属を硫化物として沈殿除去しているが、非鉄金属製錬所廃水のように強酸性の溶液に硫化剤を添加すると有害な硫化水素ガスが発生するために危険であり、安全面に問題がある。また、揮散した硫化水素分の硫化剤は重金属の沈殿除去に寄与しないため反応効率が低い。さらに、この処理方法は、１次硫化工程で石膏を製造しているが、この硫化処理では廃水中のフッ素は除去されないため、多量のフッ素が石膏に混入する欠点がある。
【０００７】
特許文献２の処理方法は、フッ素が混入した石膏を水もしくは硫酸で洗浄する方法であるが、この実施例では石膏１０ｇに対して５０mLの洗浄液を必要とし、洗浄液が大量の廃水として排出されてしまう。この廃水の増大は環境面および経済面の何れにおいても不利である。またフッ素量の多い石膏を洗浄するため、洗い漏らし、撹拌や洗浄不十分などの場合には、石膏からフッ素が十分に低減されない。洗浄を安定させるためには石膏への溶液の添加量を増やして固形分濃度を下げればよいが、そうするとやはり洗浄液や廃水量が多くなり、さらに新たなフッ素を含む洗浄水の廃水処理が必要になる。
【０００８】
特許文献３の処理方法では、フッ素を含む廃硫酸にアルミニウムを添加してフッ素を液中にとどめ、これにカルシウム化合物を添加して石膏を生成させた後に固液分離しているが、石膏を分離した濾液には多量のアルミニウムとフッ素と重金属が溶存しており、液中のアルミニウムとフッ素と重金属の処理が問題になる。
【０００９】
特許文献４の処理方法は、廃水にアルミニウム塩を添加して、ｐＨ６〜８に調整することによって、水酸化アルミニウムを析出させ、廃水中のＳＳ成分である石膏、フッ化カルシウム（ＣａＦ２）を上記水酸化アルミニウムのフロックに取り込ませると共にフッ素イオンの一部を該水酸化アルミニウムに吸着させて除去する方法であるが、澱物が石膏とフッ素含有沈殿物の混合物となってしまっているため澱物を資源として有効利用することが難しい。さらに、廃液に含まれる銅やヒ素を十分に除去することができない。
【００１０】
本発明は、従来の処理方法における上記問題を解決したものであり、廃液に含まれるフッ素および重金属の除去効果に優れ処理方法を提供する。
【課題を解決するための手段】
【００１１】
本発明は、以下の構成によって上記課題を解決した、廃液の処理方法である。
〔１〕フッ素および重金属を含有する酸性廃液から低フッ素量の石膏を回収して重金属を除去する処理方法であって、上記廃水にアルミニウムを溶解して液中のフッ素をフルオロアルミン酸イオンにして安定に溶存させると共に重金属の還元澱物を生成させて分離するアルミニウム溶解工程、重金属還元澱物の分離後に、ｐＨ４以下の液性下でカルシウム化合物を添加して石膏を生成させて分離する石膏回収工程、石膏分離後に、アルカリを添加し、ｐＨ５.５〜９.５に調整して澱物量を抑制しつつアルミニウムおよびフッ素を含む澱物を生成させて分離するアルミニウムおよびフッ素除去工程、アルミニウムとフッ素の除去後に、さらにアルカリを添加してｐＨ９.５〜１１.８に調整して重金属水酸化物の中和澱物を生成させて分離する中和工程を有することを特徴とする廃液の処理方法。
〔２〕アルミニウムおよびフッ素除去工程において、液性をｐＨ５.５〜７.０に調整して澱物量を抑制すると共にヒ素および亜鉛の澱物化を抑制してフッ素とアルミニウムを沈澱させる上記[１]に記載する廃液の処理方法。
〔３〕フッ素および重金属を含有する強酸性廃液が非鉄金属製錬所の廃水である上記[１]または上記[２]に記載する廃液の処理方法。
【００１２】
〔具体的な説明〕
以下、本発明の処理方法を具体的に説明する。
本発明の処理方法は、フッ素および重金属を含有する酸性廃液から低フッ素量の石膏を回収して重金属を除去する処理方法であって、上記廃水に金属アルミニウムを溶解して液中のフッ素をフルオロアルミン酸イオンにして安定に溶存させると共に重金属の還元澱物を生成させて分離するアルミニウム溶解工程、重金属還元澱物の分離後に、ｐＨ４以下の液性下でカルシウム化合物を添加して石膏を生成させて分離する石膏回収工程、石膏分離後に、アルカリを添加し、ｐＨ５.５〜９.５に調整して澱物量を抑制しつつアルミニウムおよびフッ素を含む澱物を生成させて分離するアルミニウムおよびフッ素除去工程、アルミニウムとフッ素の除去後に、さらにアルカリを添加してｐＨ９.５〜１１.８に調整して重金属水酸化物の中和澱物を生成させて分離する中和工程を有することを特徴とする廃液の処理方法である。
本発明の処理方法の概略を図１の工程図に示す
【００１３】
本発明の処理対象であるフッ素および重金属を含有する酸性廃液は、例えば、銅製錬など非鉄金属の硫化鉱物等を製錬する工程で発生する廃水である。一般に、非鉄製錬所の廃水は銅、ヒ素、および亜鉛などの重金属を含み、さらに硫酸およびフッ素を含有するｐＨ０.８〜２.０の強酸性廃水である。
【００１４】
〔アルミニウム溶解工程〕
本発明の処理方法は、フッ素および重金属を含有する酸性廃液に、アルミニウムを溶解して液中のフッ素をフルオロアルミン酸イオンにして安定に溶存させると共に重金属の還元澱物を生成させて分離するアルミニウム添加工程を有する。
【００１５】
アルミニウムを溶解させることによって、液中にアルミニウムイオン（Ａｌ３＋）が供給され、次式に示すように、このアルミニウムイオンが液中のフッ素イオン（Ｆ−）と錯体化したフルオロアルミン酸イオン（ＡｌＦ２＋、ＡｌＦ２＋、ＡｌＦ３０）を形成するので、フッ素が液中に安定に溶存するようになる。
【００１６】
Ａｌ３＋(aq)＋Ｆ−(aq)→ＡｌＦ２＋(aq)
ＡｌＦ２＋(aq)＋Ｆ−(aq)→ＡｌＦ２＋(aq)
ＡｌＦ２＋(aq)＋Ｆ−(aq)→ＡｌＦ３０(aq)
【００１７】
液中のフッ素イオンがアルミニウムイオンとフルオロアルミン酸イオンを形成して安定に溶存することによって、次工程でカルシウム化合物が添加されても、フッ化カルシウム（ＣａＦ２）の生成が抑制され、生成した石膏にフッ化カルシウムが混入するのを避けることができ、フッ素量の少ない石膏を得ることができる。
【００１８】
さらに、アルミニウムが溶解する際に、次式に示すように、還元反応を生じる。例えば、アルミニウムは銅よりもイオン化傾向が大きいので、アルミニウムの溶解によって液中の銅イオン（Ｃｕ２＋）は還元されて析出し、あるいは還元した銅がヒ酸イオン（ＡｓＯ３３−）と反応してヒ化銅の沈殿を生じる。なお、亜鉛のイオン化傾向はアルミニウムに近いので、亜鉛の大部分は液中に溶存して残る。
【００１９】
2Al(s)＋3Cu２＋(aq)→2Al３＋(aq)＋3Cu(s)
Al(s)＋3Cu(s)＋AsO３３−(aq)＋6H＋→Al３＋(aq)＋Cu3As(s)＋6H２O
【００２０】
アルミニウムの溶解量は、液中のフッ素量に対して、モル比で、Ａｌ／Ｆ＝０.４以上〜０.８以下の範囲が好ましい。アルミニウムの溶解量がＡｌ／Ｆ＝０.３モルではフッ素の錯イオン化が不十分であるので、石膏を生成させたときに石膏中のフッ素量が多くなり、Ａｌ／Ｆ＝０.４モル以上であれば石膏中のフッ素量を大幅に低減することができる。具体的には、実施例１に示すように、Ａｌ／Ｆ＝０.３モルでは石膏中のフッ素量が０.３質量％以上になる。一方、Ａｌ／Ｆ＝０.４モルでは石膏中のフッ素量を０.２質量％以下にすることができる。
【００２１】
アルミニウム溶解工程の液性はｐＨ４.０以下が好ましい。実施例１に示すように、ｐＨ４.１以上になると、液中のヒ素が石膏に吸着してヒ素含有量が急激に多くなるので好ましくない。
【００２２】
このように、廃液にアルミニウムを溶解させて還元反応を生じさせることによって液中の銅やヒ素を還元澱物として析出させ、固液分離して除去することができる。この還元反応は酸化還元電位が＋４００mV(vs.SHE)以下であれば良好に進行する。
【００２３】
また、廃水に微細な重金属を含有する懸濁粒子等が存在している場合、これらの懸濁粒子等を還元澱物に取り込ませて凝集分離することができる。処理工程の初期に重金属を除去することによって、後段の澱物に重金属が混入するのを防止し、また後段処理における中和剤の添加量を従来プロセスよりも低減することができる。還元澱物の主成分は銅やヒ化銅であるので、これを回収して銅熔錬の原料として用いることができる。
【００２４】
〔石膏回収工程〕
アルミニウムを溶解して生じた還元澱物を固液分離した濾液について、次式に示すように、カルシウム化合物を添加して石膏を生成させ、固液分離して石膏を回収する。石膏の生成によって液中の硫酸イオンが除去される。カルシウム化合物は炭酸カルシウム、水酸化カルシウム、酸化カルシウム、あるいはこれらを主成分として含む石灰類を用いることができる。
H２SO４(aq)＋CaCO３(s)+H２O →CaSO４・2H２O(s)+CO２(g)    
【００２５】
上記濾液に含まれるフッ素イオンはアルミニウムイオンと錯イオンを形成して安定に溶存しているので、炭酸カルシウム等を添加してもフッ化カルシウム（ＣａＦ２）が生成し難く、石膏へのフッ素の混入を避けることができるので、フッ素含有量の少ない石膏を得ることができる。また、廃水中に微細な重金属を含有する懸濁粒子等が存在していたとしても前工程で凝集分離されているので、重金属含有量の少ない石膏を回収することができる。石膏の生成はｐＨ４.０以下が好ましい。ｐＨ４.０を上回ると重金属類が水酸化物として沈殿したり、石膏に共沈してしまうため好ましくない。
【００２６】
〔アルミニウムおよびフッ素除去工程〕
石膏を回収した後の残液には、硫酸イオンの大部分は除去されているが、溶解させたアルミニウムや廃水に当初から含まれているフッ素や重金属が溶存している。従来、このような液中の重金属を除去する方法として、水酸化カルシウムなどの中和剤を添加して液性をｐＨ９.５〜ｐＨ１１.８のアルカリ域にして、重金属の水酸化物澱物を生成させることが知られている。しかし、中和剤を添加して液性を一段でｐＨ９.５〜ｐＨ１１.８の範囲に調整すると、重金属水酸化物の生成に加えて、次式に示すように、フリーデル氏塩〔Friedel’s salt：Ca２Al(OH)６Cl・2H２O〕、クゼル氏塩〔Kuzel’s salt ：Ca４Al２(OH)１２Cl(SO４)・5H２O〕、エトリンガイト〔Ettringite：Ca６Al２(OH)１２(SO４)３・26H２O〕などの層状複水酸化物が生成し、アルミニウムに加えて大量の塩素や水酸基、水和水を含む澱物が生じ、汚泥生成量が増大する。
【００２７】
2Ca(OH)２＋Al３＋＋2OH−＋Cl−＋2H２O → Ca２Al(OH)６Cl・2H２O
4Ca(OH)２＋2Al３＋＋4OH−＋Cl−＋SO４２−＋5H２O → Ca４Al２(OH)１２Cl(SO４)・5H２O
6Ca(OH)２＋2Al３＋＋Cl−＋3SO４２−＋26H２O → Ca６Al２(OH)１２(SO４)３・26H２O
【００２８】
廃水処理汚泥は一般には熔錬工程に繰り返して処理されるか、または最終処分場に埋め立て処分される。含水率の高い廃水処理汚泥が多量に投入されると、熔錬工程では燃料使用量が増大し、埋立処分では埋立量の増大によって最終処分場の不足を招くので、汚泥生成量の増大は避ける必要がある。
【００２９】
本発明の処理方法は、層状複水酸化物の生成を抑制して汚泥生成量の増大を回避するため、液性を一段でｐＨ９.５〜ｐＨ１１.８に調整するのではなく、これよりｐＨをやや低く、ｐＨ５.５〜９.５、好ましくはｐＨ５.５〜６.５の範囲に調整してアルミニウムを選択的に澱物化する。ｐＨ５.５〜９.５の液性下では層状複水酸化物が生成し難く、一方、液中のアルミニウムの殆ど全てが水酸化物を生成して沈澱するので、上記ｐＨに調整することによって汚泥生成量の過剰な増大を避けてアルミニウム澱物を生成させることができ、これを固液分離することによって効率よくアルミニウムを除去することができる。中和剤には、水酸化カルシウム、酸化カルシウム、水酸化ナトリウム、水酸化カリウムなどを用いることができる。
【００３０】
この工程において、中和剤としてカルシウム化合物を用いると、液中のフッ素と反応してフッ化カルシウム(ＣａＦ２)が生成し、フッ素化合物が形成されるので、アルミニウムと共にフッ素を液中から効率的に除去することができる。また生成したフッ化カルシウムは濾過性が良く、固液分離性を格段に改善することができる。なお、中和剤として水酸化ナトリウムや水酸化カリウムを用いたときに生成するフッ化ナトリウムやフッ化カリウムは溶解しやすいが、液中のフッ素イオンは水酸化アルミニウム澱物に吸着するので、アルミニウムと共にフッ素を液中から除去することができる。固液分離して回収したこれらの澱物の主な成分はアルミニウムやフッ素であるので、アルミニウム資源あるいはフッ素資源として利用することができる。
【００３１】
アルミニウムおよびフッ素除去工程において、液中に残留するヒ素や亜鉛の共沈を抑制してアルミニウムおよびフッ素を選択的に澱物化するには、ｐＨ５.５〜７.０の範囲に調整するのが好ましい。例えば、液中のフッ素は水酸化カルシウムと反応してフッ化カルシウム澱物を生成し、ｐＨ４.０〜ｐＨ５.５の範囲で急激に液中のフッ素濃度が低下し、ｐＨ７付近でほぼ濃度ゼロになる。一方、液中のヒ素や亜鉛はｐＨ４.０〜７.０の範囲ではフッ化カルシウム澱物に吸着されるので、液中の濃度は緩やかに低下するが、ｐＨ７.０を超えてアルカリ域になると、一部は水酸化物やカルシウム塩を形成し始めるので、液中の亜鉛濃度およびヒ素濃度の低下割合が次第に大きくなる。従って、亜鉛やヒ素の澱物生成を抑制してアルミニウムおよびフッ素の澱物化を進めるにはｐＨ５.５〜７.０の範囲に制御するのが好ましい。このｐＨ域で生成したアルミニウムおよびフッ素澱物は亜鉛やヒ素の混入が少ないので、アルミニウム資源やフッ素資源、例えばセメントの焼成原料として利用することができる。
【００３２】
〔中和工程〕
アルミニウムとフッ素を除去した後に、さらにアルカリを添加してｐＨ９.５〜１１.８の範囲に調整して重金属水酸化物の中和澱物を生成させ、これを固液分離して除去する。ｐＨ１１.８を上回ると水酸化亜鉛が再溶解するので好ましくない。ｐＨ９.５〜１１.８の範囲に調整することによって、液中に残留する亜鉛、カドミウム、ニッケルなどの重金属は水酸化物を生成して沈澱するので、この中和澱物を固液分離して除去することができる。
【００３３】
上記一連の処理工程によって、フッ素量および重金属量の少ない石膏が回収され、廃水のフッ素量および重金属量は排水規制に適合するまで低減されるので、系外に放出することができる。なお、中和澱物除去工程の液性はｐＨ９.５〜１１.８であるので、放流するには、排水基準値のｐＨ５.８以上〜８.６以下に適合させるため、酸を加えて逆中和すると良い。回収した石膏や澱物はセメント原料として利用することができる。
【発明の効果】
【００３４】
本発明の処理方法は、廃水にアルミニウムを溶解させることによって、フッ素の安定溶存と重金属澱物の生成が同時に進行するので、効率よく処理を進めることができ、フッ素を液中に安定に溶存させた状態で石膏を生成させるので、石膏にフッ素が混入せず、フッ素量の極めて少ない石膏を得ることができる。また、石膏を硫酸など大量の薬剤で洗浄する必要がない。このため排水量を削減することができる。さらに、本発明の処理方法は硫化剤を使用しないので硫化水素が発生せず、作業環境が安全である。
【００３５】
本発明の処理方法では、石膏を回収した後に、液性を一段でｐＨ９.５〜ｐＨ１１.８に調整して水酸化物を生成させるのではなく、これよりｐＨがやや低いｐＨ５.５〜９.５の範囲に調整してアルミニウムを選択的に澱物化するので、層状複水酸化物などが生成せず、汚泥生成量が増大しない。従って、汚泥処理の負担が大幅に軽減される。具体的には、汚泥の熔錬処理では燃料使用量の増大を避けることができ、埋立処分では埋立量を抑制して最終処分場の延命化を図ることができる。
【図面の簡単な説明】
【００３６】
【図１】本発明の処理方法の概略を示す工程図。
【図２】実施例２の澱物生成量とアルミニウム濃度の変化を示すグラフ。
【図３】実施例３のフッ素濃度とヒ素濃度と亜鉛濃度の変化を示すグラフ。
【発明を実施するための形態】
【００３７】
以下、本発明の実施例を比較例と共に示す。濃度はJIS K 0102:2013 工場排水試験方法に基づいて測定した。
【００３８】
〔実施例１〕
銅製錬所廃液（フッ素濃度２.９g/L 、ヒ素濃度６.２g/L、銅濃度１.５g/L 、ｐＨ１.１）１Ｌに金属アルミニウム箔（三菱アルミニウム社製、純度９９.５％以上、厚さ２０μm、幅２mm、長さ４mm）を加えて３０分撹拌した後に、生成した澱物を固液分離した。この濾液に炭酸カルシウムを加えて石膏を生成させ、固液分離して回収した石膏に含まれるフッ素、ヒ素、銅の各含有量を測定した。廃液に含まれるフッ素含有量に対するアルミニウムの添加量（Al/Fモル比）およびｐＨを変えて実施した結果を表１〜３に示す。
表１〜３に示すように、Ａｌ／Ｆモル比が０.３では、石膏中のフッ素含有量が０.３質量％以上であり、石膏のフッ素含有量が多い。一方、Ａｌ／Ｆモル比が０.４では、石膏中のフッ素量は０.２質量％以下であり、フッ素含有量が大幅に低減されている。ただし、ｐＨ４.１以上になると、石膏に混入するヒ素の量が急激に多くなる。従って、アルミニウムの溶解は、Ａｌ／Ｆモル比０.４以上、ｐＨ４以下が好ましい。この条件でアルミニウムを溶解させることによって、石膏に混入するフッ素含有量を低減することができ、さらに廃液中に含まれる重金属類が水酸化物として沈殿したり石膏に共沈しないため、ヒ素および銅を殆ど含まない石膏を得ることができる。
【００３９】
【表１】
2019115883.tif 000003
【００４０】
【表２】
2019115883.tif 000004
【００４１】
【表３】
2019115883.tif 000005
【００４２】
〔実施例２〕
実施例１と同様の銅製錬所廃液に、Ａｌ／Ｆモル比０.４の条件で金属アルミニウム箔を加えて澱物を生成させて固液分離し、この濾液に炭酸カルシウムを加えてｐＨ４．０で石膏を生成させた。この石膏を固液分離した濾液に、水酸化カルシウムを逐次添加してアルミニウム澱物を生成させた。
水酸化カルシウムの添加量に伴うｐＨの変化に対応した澱物生成量とアルミニウム濃度の変化を図２に示す。図２に示すように、ｐＨ５.５以上になるとアルミニウムのほぼ全量が澱物になることが確認できる。一方、ｐＨ６.５までで澱物の生成量の増加が一度頭打ちになるが、ｐＨ９.５を超過すると、澱物の生成量が再び急激に増加する。これは層状複水酸化物の生成による塩素、水酸基、水和水の沈殿物への取り込まれの増大が原因と考えられる。この結果から、澱物量を増大させずにアルミニウムを確実に澱物化するには、ｐＨ５.〜９.の範囲が適切であり、ｐＨ５.５〜６.５の範囲が好ましいことが分かる。
【００４３】
〔実施例３〕
実施例２と同様に、石膏を分離した残液（ｐＨ４.０）に、水酸化カルシウムを逐次添加してアルミニウム澱物とフッ素澱物（フッ化カルシウム）を生成させた。水酸化カルシウムの添加量に伴うｐＨの変化に対応した液中の残留フッ素濃度と残留ヒ素濃度の変化を図３に示す。図示するように、液中のフッ素はｐＨ４.０〜ｐＨ５.５の範囲で急激に濃度が低下し、ｐＨ５.５付近では約０.１g/Lに減少し、ｐＨ７付近でほぼ濃度ゼロになる。一方、液中のヒ素や亜鉛はｐＨ４.０〜７.０の範囲では液中の濃度は緩やかに低下するが、ｐＨ７.０を超えてアルカリ域になると濃度低下の割合が次第に大きくなる。この結果から、亜鉛やヒ素の混入を避けてフッ素澱物を生成させるには、ｐＨ４.０〜７.０の範囲に制御するのが好ましい。
【００４４】
〔実施例４〕
銅製錬所の廃水を用い、この原廃水をウォーターバスで４０℃に加温し、モル比でＦ／Ａｌ＝０.５、Ａｌ濃度として２.０ｇ/Ｌになるように金属アルミニウム箔（三菱アルミニウム社製、純度９９.５％以上、厚さ２０μm、幅２mm、長さ４mm）の裁断物を添加して３０分撹拌した。撹拌後、添加した金属アルミニウムが全量溶解して黒色の還元澱物が析出沈殿したことを確認し、これを濾過して処理水Ａと還元澱物を得た〔アルミニウム溶解工程〕。この処理水Ａをウォーターバスで５５℃に加温して炭酸カルシウムを添加して２時間撹拌し、石膏を生成させた。２時間後のｐＨはｐＨ２.１０であった。石膏スラリーを濾過して石膏と処理水Ｂを回収し、石膏の表面を純水でよく洗浄した〔石膏回収工程〕。
石膏を分離した処理水Ｂをウォーターバスで４０℃に加温し、ｐＨ調整剤として水酸化カルシウムを添加して１時間撹拌した。１時間後のｐＨは６.００であった。生成したアルミニウム澱物を含むラリーを濾過してアルミニウム澱物と処理水Ｃを回収し、澱物の表面を純水でよく洗浄した〔ＡｌＦ除去工程〕。
次に、アルミニウム澱物を分離した処理水Ｃに常温下でｐＨ調整剤として水酸化カルシウムを添加して１時間撹拌し、中和澱物を生成させた。１時間後のｐＨは１１.７５であった。この中和澱物を含むスラリーを濾過して中和澱物と処理水Ｄを得た〔中和工程〕。この結果を表４に示す。表４に示すように、回収した石膏中のフッ素は０.０５質量％であり、格段に少ない。また、アルミニウムフッ素除去後の処理水Ｃに含まれるアルミニウムとフッ素の量は大幅に少なく、アルミニウムおよびフッ素を澱物として有効に回収できる。さらに、中和工程後の処理水Ｄに含まれる重金属量は排水規制以下であり、排水処理の負担が少ない。また、澱物量(kg-dray/m３)は還元澱物４.９kg、アルミニウムおよびフッ素澱物１５.１kg、中和澱物１１.６kg（合計３１.６kg）であり、比較例１，２の澱物量より大幅に少ない。
【００４５】
【表４】
2019115883.tif 000006
【００４６】
〔比較例１〕
実施例３と同じ組成の原廃水をウォーターバスで５５℃に加温し、炭酸カルシウムを添加して２時間撹拌して石膏を生成させた。２時間撹拌後のｐＨはｐＨ１.８１であった。石膏を含むスラリーを濾過して、石膏と処理水Ｂ２を回収し、石膏の表面を純水でよく洗浄した〔石膏回収工程〕。次いで、処理水Ｂ２に常温下でｐＨ調整剤として水酸化カルシウムを添加して１時間撹拌した。１時間後のｐＨは１１.８１であった〔中和工程〕。この中和処理で生じた澱物を含むスラリーを濾過して中和澱物（澱物量４１.６kg）と処理水Ｄ２を回収した。回収した石膏に含まれるフッ素量は１.５２質量％であり、実施例３で回収した石膏に含まれるフッ素量より格段に多く、澱物量も実施例３より多い。
【００４７】
〔比較例２〕
実施例３と同じ組成の原廃水をウォーターバスで４０℃に加温し、モル比でＦ／Ａｌ＝０.５、Ａｌ濃度として２.０ｇ/Ｌになるように金属アルミニウム箔（三菱アルミニウム社製、純度９９.５％以上、厚さ２０μm、幅２mm、長さ４mm）の裁断物を添加して３０分撹拌した。撹拌後、添加した金属アルミニウムが全量溶解して黒色の還元澱物が析出沈殿したことを確認し、これを濾過して処理水Ａ２と還元澱物を得た〔アルミニウム溶解工程〕。この処理水Ａ２をウォーターバスで５５℃に加温して炭酸カルシウムを添加して２時間撹拌し、石膏を生成させた。２時間後のｐＨはｐＨ２.１０であった。石膏スラリーを濾過して石膏と処理水Ｂを回収し、石膏の表面を純水でよく洗浄した〔石膏回収工程〕。次に、処理水Ｂ２に常温下でｐＨ調整剤として水酸化カルシウムを添加して１時間撹拌し、中和澱物を生成させた。１時間後のｐＨは１１.７５であった。この中和澱物を含むスラリーを濾過して中和澱物と処理水Ｄ２を得た〔中和工程〕。
この処理水Ｄ２に含まれるアルミニウム量は０．０５４ g/L、フッ素量は０．０９０ g/Lであり、実施例３に比べてアルミニウムとフッ素が多く残留している。また、還元澱物量４.９kg(dry/m３)、中和澱物量４４.１kg(dry/m３)であり、合計澱物量（４９.０kg）は実施例３より大幅に増大した。
【図１】
2019115883.tif 000007
【図２】
2019115883.tif 000008
【図３】
2019115883.tif 000009